(57)【要約】【課題】優れた帯電防止性能（初期性能及び持続性能）を付与でき、低温硬化できる含フッ素コーティング剤を提供することを目的とする。【解決手段】フルオロオレフィン（ａ１）及び水酸基含有ビニル単量体（ａ２）を必須構成単量体としてなるフッ素樹脂（Ａ）；過塩素酸塩、テトラフルオロホウ酸塩、ヘキサフルオロリン酸塩、パーフルオロアルカンスルホン酸塩、ビス（パーフルオロアルカンスルホニル）イミド酸塩及びトリス（パーフルオロアルカンスルホニル）メチド酸塩からなる群より選ばれる少なくとも１種の無機帯電防止剤（Ｂ）；並びに架橋剤（Ｃ）を含有してなることを特徴とする含フッ素コーティング剤を用いる。【選択図】 なし【特許請求の範囲】
【請求項１】
フルオロオレフィン（ａ１）及び水酸基含有ビニル単量体（ａ２）を必須構成単量体としてなるフッ素樹脂（Ａ）；
過塩素酸塩、テトラフルオロホウ酸塩、ヘキサフルオロリン酸塩、パーフルオロアルカンスルホン酸塩、ビス（パーフルオロアルカンスルホニル）イミド酸塩及びトリス（パーフルオロアルカンスルホニル）メチド酸塩からなる群より選ばれる少なくとも１種の無機帯電防止剤（Ｂ）；並びに
架橋剤（Ｃ）を含有してなることを特徴とする含フッ素コーティング剤。
【請求項２】
フルオロエチレン（ａ１）がクロロトリフルオロエチレン及び／又はテトラフルオロエチレンである請求項１に記載の含フッ素コーティング剤。
【請求項３】
水酸基含有ビニル単量体（ａ２）がヒドロキシアルキルビニルエーテル、ヒドロキシアルキルアリルエーテル、ヒドロキシカルボン酸ビニルエステル、ヒドロキシカルボン酸アリルエステル、ヒドロキシアルキル（メタ）アクリレート及びＮ−ヒドロキシアルキル（メタ）アクリルアミドからなる群より選ばれる少なくとも１種である請求項１又は２に記載の含フッ素コーティング剤。
【請求項４】
フッ素樹脂（Ａ）がアルキルビニルエーテル、アルキルアリルエーテル、カルボン酸ビニルエステル、カルボン酸アリルエステル、α−オレフィン及び（メタ）アクリレートからなる群より選ばれる少なくとも１種の他の単量体（ａ３）を構成単量体として含む請求項１〜３のいずれかに記載の含フッ素コーティング剤。
【請求項５】
さらに、ポリエーテルポリオール（Ｄ）を含有する請求項１〜４のいずれかに記載の含フッ素コーティング剤。
【請求項６】
ポリエーテルポリオール（Ｄ）がポリオキシエチレングリコール、ポリオキシプロピレングリコール、ポリオキシエチレンポリオキシプロピレングリコール、ポリエチレン−ポリオキシエチレングリコールグラフトポリマー、多価アルコールエチレンオキシド付加体、多価アルコールプロピレンオキシド付加体及び多価アルコールエチレンオキシドプロピレンオキシド付加体からなる群より選ばれる少なくとも１種である請求項５に記載の含フッ素コーティング剤。
【請求項７】
架橋剤（Ｄ）がイソシアナト架橋剤、メラミン架橋剤、尿素樹脂架橋剤、多塩基酸架橋剤及びエポキシ架橋剤からなる群より選ばれる少なくとも１種である請求項１〜５のいずれかに記載の含フッ素コーティング剤。
【請求項８】
プラスチックコーティング用である請求項１〜７のいずれかに記載の含フッ素コーティング剤。
【請求項９】
プラスチックがポリアルキレンテレフタレート、ポリオレフィン又はポリアミドである請求項８に記載の含フッ素コーティング剤。
【請求項１０】
プラスチックが微細発泡プラスチックである請求項８又は９に記載の含フッ素コーティング剤。
【請求項１１】
請求項１〜１０のいずれかに記載の含フッ素コーティング剤をプラスチックにコーティングしてなることを特徴とするコーティング体。
【請求項１２】
プラスチックがポリアルキレンテレフタレート、ポリオレフィン又はポリアミドである請求項１１に記載のコーティング体。
【請求項１３】
プラスチックが微細発泡プラスチックである請求項１１又は１２に記載のコーティング体。
【請求項１４】
微細発泡プラスチックの気泡の平均気泡径が０．５〜５０μｍである請求項１３に記載のコーティング体。
【請求項１５】
表面拡散反射率が８５〜１２０％である請求項１１〜１４のいずれかに記載のコーティング体。
【請求項１６】
請求項１１〜１５のいずれかに記載のコーティング体を反射板として配することを特徴とする照明具。
【請求項１７】
請求項１〜１０のいずれかに記載の含フッ素コーティング剤を被コーティング体にコーティングして塗膜を形成するコーティング工程、及び被コーティング体に形成した塗膜を１０〜１２０℃で硬化させてコーティング体を得る硬化工程を含むことを特徴とするコーティング体の製造方法。
【発明の詳細な説明】
【技術分野】
【０００１】
本発明は、含フッ素コーティング剤及びコーティング体の製造方法に関する。
【背景技術】
【０００２】
フッ素樹脂とＳＰ値が２２．６（Ｊ／ｍ３）より大きく、水酸基を含有する有機系親水性化合物からからなる帯電防止剤とを含むフッ素樹脂粉体塗料組成物が知られている（特許文献１）。
【０００３】
【特許文献１】特開２００３−９６３８０号公報
【発明の開示】
【発明が解決しようとする課題】
【０００４】
従来の粉体塗料組成物を用いた場合、帯電防止性能が不十分であるという問題がある。さらに、従来の塗料組成物では高温焼付けが必要であるという問題もある。
本発明は、優れた帯電防止性能（初期性能及び持続性能）を付与でき、低温硬化できる含フッ素コーティング剤を提供することを目的とする。
【課題を解決するための手段】
【０００５】
本発明の含フッ素コーティング剤の特徴は、フルオロオレフィン（ａ１）及び水酸基含有ビニル単量体（ａ２）を必須構成単量体としてなるフッ素樹脂（Ａ）；
過塩素酸塩、テトラフルオロホウ酸塩、ヘキサフルオロリン酸塩、パーフルオロアルカンスルホン酸塩、ビス（パーフルオロアルカンスルホニル）イミド酸塩及びトリス（パーフルオロアルカンスルホニル）メチド酸塩からなる群より選ばれる少なくとも１種の無機帯電防止剤（Ｂ）；並びに
架橋剤（Ｃ）を含有してなる点を要旨とする。
【０００６】
本発明のコーティング体の特徴は、上記の含フッ素コーティング剤をプラスチックにコーティングしてなる点を要旨とする。
本発明の照明具の特徴は、上記のコーティング体を反射板として配する点を要旨とする。
【０００７】
本発明のコーティング体の製造方法の特徴は、上記の含フッ素コーティング剤を被コーティング体にコーティングして塗膜を形成するコーティング工程、及び被コーティング体に形成した塗膜を１０〜１２０℃で硬化させてコーティング体を得る硬化工程を含む点を要旨とする。
【発明の効果】
【０００８】
本発明の含フッ素コーティング剤の特徴は、優れた帯電防止性性能（初期性能及び持続性能）を付与できる。さらに、低温度で硬化できるため、耐熱性の低いプラスチック等にもコーティングできる。
【０００９】
本発明のコーティング体は、優れた帯電防止性性能（初期性能及び持続性能）を発揮する。
本発明の照明具は、優れた帯電防止性性能（初期性能及び持続性能）を発揮する。
【００１０】
また、本発明のコーティング体の製造方法によれば、帯電防止性（初期性能及び持続性能）に優れたコーティング体を容易に得ることができる。さらに、塗膜を低い温度で硬化させるため、高温焼付け用の高価な装置等が不必要である上、たくさんの熱エネルギーを必要としない。また、耐熱性の低いプラスチック等にもコーティングできる。
【発明を実施するための最良の形態】
【００１１】
フルオロオレフィン（ａ１）としては、クロロトリフルオロエチレン、テトラフルオロエチレン、トリフルオロエチレン、フッ化ビニリデン、ヘキサフルオロプロピレン及びペンタフルオロプロピレン等が含まれる。これらのうち、耐候性等の観点から、クロロトリフルオロエチレン、テトラフルオロエチレン、トリフルオロエチレン及びフッ化ビニリデンが好ましく、さらに好ましくはクロロトリフルオロエチレン、テトラフルオロエチレン及びトリフルオロエチレン、特に好ましくはクロロトリフルオロエチレン及びテトラフルオロエチレンである。
【００１２】
水酸基含有ビニル単量体（ａ２）としては、ヒドロキシアルキルビニルエーテル、ヒドロキシアルキルアリルエーテル、ヒドロキシカルボン酸ビニルエステル、ヒドロキシカルボン酸アリルエステル、ヒドロキシアルキル（メタ）アクリレート及びＮ−ヒドロキシアルキル（メタ）アクリルアミドからなる群より選ばれる少なくとも１種等が含まれる。なお、「（メタ）アクリ・・・」は「アクリ・・・」又は「メタクリ・・・」を意味する。
【００１３】
ヒドロキシアルキルビニルエーテルとしては、炭素数４〜１０のヒドロキシアルキルビニルエーテル等が含まれ、ヒドロキシエチルビニルエーテル、ヒドロキシプロピルビニルエーテル、ヒドロキシブチルビニルエーテル、ヒドロキシイソブチルビニルエーテル、ヒドロキシヘキシルビニルエーテル、４−ヒドロキシシクロヘキシルビニルエーテル、２−（４−ヒドロキシシクロヘキシルエチル）ビニルエーテル及び２，３−ジヒドロキシプロピルビニルエーテル等が挙げられる。
【００１４】
ヒドロキシアルキルアリルエーテルとしては、炭素数５〜１１のヒドロキシアルキルアリルエーテル等が含まれ、ヒドロキシエチルアリルエーテル、ヒドロキシプロピルアリルエーテル、ヒドロキシブチルアリルエーテル、ヒドロキシイソブチルアリルエーテル、ヒドロキシヘキシルアリルエーテル、４−ヒドロキシシクロヘキシルアリルエーテル、２−（４−ヒドロキシシクロヘキシルエチル）アリルエーテル及び２，３−ジヒドロキシプロピルアリルエーテル等が挙げられる。
【００１５】
ヒドロキシカルボン酸ビニルエステルとしては、炭素数４〜１０のヒドロキシカルボン酸ビニルエステル等が含まれ、ヒドロキシ酢酸ビニル、ヒドロキシプロパン酸ビニル、ヒドロキシブタン酸ビニル、ヒドロキシヘキサン酸ビニル及び４−ヒドロキシシクロヘキシル酢酸ビニル等が挙げられる。
【００１６】
ヒドロキシカルボン酸アリルエステルとしては、炭素数５〜１１のヒドロキシカルボン酸アリルエステル等が含まれ、ヒドロキシ酢酸アリル、ヒドロキシプロパン酸アリル、ヒドロキシブタン酸アリル、ヒドロキシヘキサン酸アリル及び４−ヒドロキシシクロヘキシル酢酸アリル等が挙げられる。
【００１７】
ヒドロキシアルキル（メタ）アクリレートとしては、炭素数５〜８のヒドロキシアルキル（メタ）アクリレート等が含まれ、ヒドロキシエチル（メタ）アクリレート、ヒドロキシプロピル（メタ）アクリレート及びヒドロキシブチル（メタ）アクリレート等が挙げられる。
【００１８】
Ｎ−ヒドロキシアルキル（メタ）アクリルアミドとしては、炭素数５〜８のヒドロキシアルキル（メタ）アクルアミド等が含まれ、Ｎ−ヒドロキシエチル（メタ）アクリルアミド、Ｎ−ヒドロキシプロピル（メタ）アクリルアミド及びＮ−ヒドロキシブチル（メタ）アクリルアミド等が挙げられる。
【００１９】
フッ素樹脂（Ａ）は、さらに他の単量体（ａ３）を構成単量体として含むことができる。
他の単量体（ａ３）としては、アルキルビニルエーテル、アルキルアリルエーテル、カルボン酸ビニルエステル、カルボン酸アリルエステル、α−オレフィン及び（メタ）アクリレートからなる群より選ばれる少なくとも１種等が含まれる。
【００２０】
アルキルビニルエーテルとしては、炭素数４〜１０のアルキルビニルエーテル等が含まれ、エチルビニルエーテル、プロピルビニルエーテル、ブチルビニルエーテル、イソブチルビニルエーテル、ヘキシルビニルエーテル、シクロヘキシルビニルエーテル、シクロヘキシルエチルビニルエーテル及び２−エチルヘキシルビニルエーテル等が挙げられる。
【００２１】
アルキルアリルエーテルとしては、炭素数５〜１１のアルキルアリルエーテル等が含まれ、エチルアリルエーテル、プロピルアリルエーテル、ブチルアリルエーテル、イソブチルアリルエーテル、ヘキシルアリルエーテル、シクロヘキシルアリルエーテル、シクロヘキシルエチルアリルエーテル及び２−エチルヘキシルアリルエーテル等が挙げられる。
【００２２】
カルボン酸ビニルエステルとしては、炭素数４〜１０のカルボン酸ビニルエステル等が含まれ、酢酸ビニル、プロパン酸ビニル、ブタン酸ビニル、ヘキサン酸ビニル及びシクロヘキシル酢酸ビニル等が挙げられる。
【００２３】
カルボン酸アリルエステルとしては、炭素数５〜１１のカルボン酸アリルエステル等が含まれ、酢酸アリル、プロパン酸アリル、ブタン酸アリル、ヘキサン酸アリル及びシクロヘキシル酢酸アリル等が挙げられる。
【００２４】
α−オレフィンとしては、炭素数２〜８のオレフィン等が含まれ、エチレン、プロピレン、ブチレン、イソブチレン１−ヘキセン及びスチレン等が挙げられる。
アルキル（メタ）アクリレートとしては、炭素数５〜８のアルキル（メタ）アクリレート等が含まれ、エチル（メタ）アクリレート、プロピル（メタ）アクリレート、ブチル（メタ）アクリレート及びシクロヘキシルメチル（メタ）アクリレート等が挙げられる。
【００２５】
Ｎ−アルキル（メタ）アクリルアミドとしては、炭素数５〜８のアルキル（メタ）アクルアミド等が含まれ、Ｎ−エチル（メタ）アクリルアミド、Ｎ−プロピル（メタ）アクリルアミド及びＮ−ブチル（メタ）アクリルアミド等が挙げられる。
【００２６】
フルオロオレフィン（ａ１）単位の含有量（モル％）は、フルオロオレフィン（ａ１）単位及び水酸基含有ビニル単量体（ａ２）単位のモル数に基づいて、４０〜８０が好ましく、さらに好ましくは４５〜７０である。
【００２７】
水酸基含有ビニル単量体（ａ２）単位の含有量（モル％）は、フルオロオレフィン（ａ１）単位及び水酸基含有ビニル単量体（ａ２）単位のモル数に基づいて、２０〜６０が好ましく、さらに好ましくは３０〜５５である。
【００２８】
他の単量体を構成単位として含む場合、他の単量体（ａ３）単位の含有量（モル％）は、フルオロオレフィン（ａ１）単位及び水酸基含有ビニル単量体（ａ２）単位のモル数に基づいて、３０〜７０が好ましく、さらに好ましくは４０〜６０である。
【００２９】
フッ素樹脂（Ａ）の水酸基価（ｍｇ／ＫＯＨ／ｇ）は、１０〜７０が好ましく、さらに好ましくは１５〜６０、特に好ましくは２０〜５０、最も好ましくは２５〜３５である。この範囲であると、帯電防止性がさらに良好となる。
【００３０】
なお、水酸基価は、ＪＩＳ  Ｋ００７０−１９９２に準拠して、キシレンを溶媒として用いて測定される。
フッ素樹脂（Ａ）としては、公知の樹脂｛たとえば、特開昭５５−２５４１１号公報、特開昭５７−３４１０７号公報、特開昭５７−３４１０８号公報、特開昭６１−５７６０９、特開昭６１−１１３６０７号公報、特開平５−１０５８４０号公報、特開平５−２５４２２号公報、特開平４−２７５３７９号公報及び特許文献１｝を使用できる。
【００３１】
フッ素樹脂（Ａ）としては、市場から容易に入手でき、たとえば、ルミフロンシリーズ｛ＬＦ２００（水酸基価２８〜３４ｍｇＫＯＨ／ｇ、６０重量％キシレン溶液）、ＬＦ１００（水酸基価２６ｍｇ／ＫＯＨ、５０重量％キシレン溶液）、ＬＦ３０２（水酸基価２４ｍｇＫＯＨ／ｇ、５０重量％キシレン溶液）、ＬＦ４００（水酸基価２４、５０重量％キシレン溶液）、ＬＦ５５４（水酸基価２１、４０重量％ソルベッソ１５０／アノン＝８／２溶液）、ＬＦ６００（水酸基価３１ｍｇＫＯＨ／ｇ、５０重量％キシレン／トルエン＝１／１溶液）等、旭硝子株式会社、「ルミフロン」は同社の登録商標である。｝；ゼッフルＧＫシリーズ｛ＧＫ５１０等、ダイキン工業株式会社、「ゼッフル」は同社の登録商標である。｝；フルオネートシリーズ｛Ｋ７０４等、大日本インキ化学工業株式会社、「フルオネート」は同社の登録商標である。｝等が挙げられる。
【００３２】
無機帯電防止剤（Ｂ）としては、過塩素酸塩、テトラフルオロホウ酸塩、ヘキサフルオロリン酸塩、パーフルオロアルカンスルホン酸塩｛トリフルオロメタンスルホン酸塩等｝、ビス（パーフルオロアルカンスルホニル）イミド酸塩｛ビス（トリフルオロメタンスルホニル）イミド酸塩等｝及びトリス（パーフルオロアルカンスルホニル）メチド酸塩｛トリス（トリフルオロメタンスルホニル）メチド酸塩等｝からなる群より選ばれる少なくとも１種が含まれる。
【００３３】
塩としては、アルカリ金属｛リチウム、ナトリウム及びカリウム等｝塩、アルカリ土類金属｛カルシウム及びマグネシウム等｝塩及び第４級アンモニウム｛ピリジニウム、Ｎ−ブチル−３−メチルピリジニウム及びＮ−ブチル−Ｎ’−メチルイミダゾリウム等｝塩が含まれる。
【００３４】
過塩素酸塩としては、過塩素酸リチウム、過塩素酸ナトリウム及び過塩素酸カリウム等が挙げられる。
テトラフルオロホウ酸塩としては、テトラフルオロホウ酸リチウム、テトラフルオロホウ酸ナトリウム及びテトラフルオロホウ酸Ｎ−ブチル−Ｎ’−メチルイミダゾリウム等が挙げられる。
【００３５】
ヘキサフルオロリン酸塩としては、ヘキサフルオロリン酸リチウム及びヘキサフルオロリン酸Ｎ−ブチル−Ｎ’−メチルイミダゾリウム等が挙げられる。
パーフルオロアルカンスルホン酸塩としては、トリフルオロメタンスルホン酸リチウム、トリフルオロメタンスルホン酸Ｎ−ブチル−３−メチルピリジニウム等が挙げられる。
【００３６】
ビス（パーフルオロアルカンスルホニル）イミド酸塩としては、ビス（トリフルオロメタンスルホニル）イミド酸リチウム、ビス（トリフルオロメタンスルホニル）イミド酸Ｎ−ブチル−Ｎ’−メチルイミダゾリウム及びビス（トリフルオロメタンスルホニル）イミド酸Ｎ−ブチル−３−メチルピリジニウム等が挙げられる。
【００３７】
トリス（パーフルオロアルカンスルホニル）メチド酸塩としては、トリス（トリフルオロメタンスルホニル）メチド酸リチウム、トリス（トリフルオロメタンスルホニル）メチド酸ナトリウム及びトリス（トリフルオロメタンスルホニル）メチド酸Ｎ−ブチル−３−メチルピリジニウム等が挙げられる。
【００３８】
架橋剤（Ｃ）としては、イソシアナト架橋剤、メラミン架橋剤、尿素樹脂架橋剤、多塩基酸架橋剤及びエポキシ架橋剤からなる群より選ばれる少なくとも１種が含まれる。
イソシアナト架橋剤としては、多価イソシアナートが含まれ、ヘキサメチレンジイソシアナート及びイソホロンジイソシアナート、並びにこれらのイソシアヌレート変性体、ウレトジオン変性体及びビウレット変性体等が挙げられる。
【００３９】
メラミン架橋剤としては、ブチル化メラミン、メチル化メラミン、エポキシ変性メラミン及びアルキルエーテル化メラミン等が挙げられる。
尿素樹脂架橋剤としては、メチル化尿素樹脂及びブチル化尿素樹脂等が挙げられる。
【００４０】
多塩基酸架橋剤としては、ヘキサンジカルボン酸、ウンデカンジカルボン酸、オクタデカンジカルボン酸、ナフタリンジカルボン酸及びトリメリット酸等が挙げられる。
エポキシ架橋剤としては、ジシクロペンタジエンジオキシド等が挙げられる。
【００４１】
なお、以上の他に、金属アルコラート｛アルミニウムアルコラート（アルミニウムトリブチラート及びアルミニウムトリヘキシラート等）及びチタニウムアルコラート（チタンテトラブチラート及びチタンテトラヘキシラート等）等｝等も架橋剤として使用することができる。
【００４２】
無機帯電防止剤（Ｂ）の含有量（重量％）は、フッ素樹脂（Ａ）の重量に基づいて、１〜５が好ましく、さらに好ましくは１．５〜４、特に好ましくは１．７〜３．３である。この範囲であると、帯電防止性がさらに良好となる。
【００４３】
架橋剤（Ｃ）の含有量（重量％）は、フッ素樹脂（Ａ）の重量に基づいて、１５〜４９が好ましく、さらに好ましくは１８〜４３、特に好ましくは２１〜３９である。この範囲であると、帯電防止性がさらに良好となる。
【００４４】
本発明の含フッ素コーティング剤には、フッ素樹脂（Ａ）と、架橋剤（Ｃ）との反応を促進させるために、公知の反応触媒を含有してもよい。
反応触媒としては、イソシアナト架橋剤用反応触媒｛ジブチル錫ジラウレート及びトリエチルアミン等｝及びメラミン架橋剤／尿素樹脂架橋剤用反応触媒｛酸性触媒等｝が挙げられる。
【００４５】
反応触媒を含有する場合、反応触媒の含有量（重量％）は、通常の触媒量でよく、たとえば、フッ素樹脂（Ａ）及び架橋剤（Ｄ）の重量に基づいて、０．１〜２が好ましく、さらに好ましくは０．２〜１．１である。
【００４６】
本発明の含フッ素コーティング剤には、さらに、ポリエーテルポリオール（Ｄ）を含有してもよい。ポリエーテルポリオール（Ｄ）を含有すると、フッ素樹脂（Ａ）、架橋剤（Ｃ）及びポリエーテルポリオール（Ｄ）が反応することにより一体化して硬化塗膜を形成する。そして、硬化塗膜のマトリックスに化学結合したポリエーテルポリオール（Ｄ）と無機帯電防止剤（Ｂ）のカチオンとが配位結合により強固に化学結合されているため、硬化塗膜から、無機帯電防止剤がブリードアウトしにくくなる。したがって、本発明の含フッ素コーティング剤は優れた帯電防止性能（初期性能及び持続性能）を塗膜に付与できる（特に塗膜の帯電防止性能のうち、持続性能が飛躍的に向上する。）。
【００４７】
ポリエーテルポリオール（Ｄ）としては、ポリオキシエチレングリコール、ポリオキシプロピレングリコール、ポリオキシエチレンポリオキシプロピレングリコール、ポリエチレン−ポリオキシエチレングリコールグラフトポリマー、多価アルコールエチレンオキシド付加体、多価アルコールプロピレンオキシド付加体及び多価アルコールエチレンオキシドプロピレンオキシド付加体からなる群より選ばれる少なくとも１種が含まれる。
【００４８】
ポリエーテルポリオール（Ｄ）としては、市場から容易に入手でき、たとえば、ＰＥＧシリーズ｛２００、３００、４００、６００、１０００、１５００、２０００及び４０００Ｎ等、三洋化成工業株式会社、ポリオキシエチレングリコール｝；ＰＥＧ＃シリーズ｛２００、３００、４００、６００、１０００、１５００及び４０００等、日本油脂株式会社、ポリオキシエチレングリコール｝；ニューポールＰＰシリーズ｛２００、４００、１０００、２０００及び４０００等、三洋化成工業株式会社、ポリオキシプロピレングリコール、「ニューポール」は同社の登録商標である。｝；ユニオールＤシリーズ｛７００、１０００及び２０００等、日本油脂株式会社、ポリオキシプロピレングリコール、「ユニオール」は同社の登録商標である。｝；ニューポールＰＥシリーズ｛６１、６２、６４、７１及び７４等、三洋化成工業株式会社、ポリオキシエチレンポリオキシプロピレングリコール｝；プロノン＃シリーズ｛１０５、２０１、２０２及び２０４等日本油脂株式会社、「プロノン」は同社の登録商標である。｝；スミエートシリーズ｛３００Ｇ等、住友化学工業株式会社、ポリエチレン−ポリオキシエチレングリコールグラフトポリマー、「スミエート」は同社の登録商標である。｝；サンニックスＧＬシリーズ｛３０００等、三洋化成工業株式会社、多価アルコールエチレンオキシド付加体、「サンニックス」は同社の登録商標である。｝；ニューポールＧＰシリーズ｛４００、６００、１０００及び４０００、三洋化成工業株式会社、多価アルコールプロピレンオキシド付加体｝；サンニックスＧＰシリーズ｛３０００、３０３０及び３７００Ｍ、三洋化成工業株式会社、多価アルコールプロピレンオキシド付加体｝；ニューポールシリーズ｛ＴＬ４５００Ｎ（三洋化成工業株式会社、トリメチロールプロパンエチレンオキシドプロピレンオキシド付加体）、ＧＥＰ２８００（グリセリンエチレンオキシドプロピレンオキシド付加体）｝等が挙げられる。
【００４９】
ポリエーテルポリオール（Ｄ）を含む場合、ポリエーテルポリオール（Ｄ）の含有量（重量％）は、フッ素樹脂（Ａ）の重量に基づいて、５〜２５が好ましく、さらに好ましくは７〜２２、特に好ましくは９〜１９である。この範囲であると、帯電防止性がさらに良好となる。
【００５０】
本発明の含フッ素コーティング剤には、さらに、溶媒、フィラー及びコーティング添加剤等を含有してもよい。
溶媒としては、公知の溶媒が含まれ、芳香族炭化水素｛ベンゼン、トルエン及びキシレン等｝、脂肪族炭化水素｛ヘキサン及びシクロヘキサン等｝、ケトン｛アセトン、メチルエチルケトン、メチルイソブチルケトン、シクロヘキサノン及びジメチルスルホキシド等｝及びアミド｛ジメチルホルミアミド、Ｎ−メチルピロリドン｝等が挙げられる。これらの他に、ソルベッソ１００（芳香族炭化水素溶媒）、ソルベッソ１５０（芳香族炭化水素溶媒）及びアノン（シクロヘキサノン）等も使用できる｛「ＳＯＬＶＥＳＳＯ」はエクソン  モービル  コーポレーションの登録商標である。｝。 
溶媒を含有する場合、溶媒の含有量（重量％）は、溶媒の含有量（重量％）は、フッ素樹脂（Ａ）の重量に基づいて、３０〜２００が好ましく、さらに好ましくは６０〜１５０、特に好ましくは６５〜１００である。
【００５１】
フィラーとしては、公知のフィラーが含まれ、シリカ、酸化チタン、タルク、グラファイト及びプラスチックフィラー等が挙げられる。
コーティング添加剤としては、公知のコーテイング用添加剤等が含まれ、染料、顔料、消泡剤、増粘剤、減粘剤、レベリング剤、分散剤、湿潤剤、紫外線吸収剤、潤滑剤、防腐剤及び防かび剤等が挙げられる。
【００５２】
本発明の含フッ素コーティング剤はフッ素樹脂（Ａ）、無機帯電防止剤（Ｂ）及び架橋剤（Ｃ）、並びに必要により、ポリエーテルポリオール（Ｄ）、反応触媒、溶媒、フィラー及び／又はコーティング添加剤を均一混合することにより容易に製造できる。なお、ポリエーテルポリオール（Ｄ）を含有する場合、ポリエーテルポリオール（Ｄ）及び無機帯電防止剤（Ｂ）を均一混合して混合体（１）を得る工程；フッ素樹脂（Ａ）及び架橋剤（Ｃ）、並びに必要により、溶媒、フィラー及び／又はコーティング添加剤を均一混合して混合物（２）を得る工程；混合物（１）及び混合物（２）、並びに必要により反応触媒を均一混合して含フッ素コーティング剤を得る工程を含むことが好ましい。
【００５３】
本発明の含フッ素コーティング剤は導電性の高い無機帯電防止剤を含有するため、優れた帯電防止性能を発揮する。一方、本発明の含フッ素コーティング剤には、フッ素樹脂（Ａ）を含有するため、フッ素樹脂本来の耐水性、耐油性を塗膜に付与できる。
【００５４】
本発明の含フッ素コーティング剤は、塗料、インキ及びその他のコーティング剤として使用できる。
本発明の含フッ素コーティング剤は被コーティング体｛本発明の含フッ素コーティング剤がコーティングされる対象｝を選ばないが、本発明の含フッ素コーティング剤が低温度で硬化することができるため、プラスチックコーティング用として適しており、さらに、ポリアルキレンテレフタレート｛ポリエチレンテレフタレート、ポリブチレンテレフタレート及びポリ（エチレンテレフタレート・ブチレンテレフタレート）等｝、ポリオレフィン｛ポリエチレン、ポリプロピレン、ポリ（エチレン・プロピレン）及びポリブチレン等｝及びポリアミド｛ナイロン６、ナイロン１１、ナイロン１２、ナイロン６６、ナイロン６１０、ナイロン６Ｔ、ナイロン６Ｉ、ナイロン９Ｔ、ナイロンＭ５Ｔ及びナイロン６１２等｝へコーティングするためのコーティング剤として好適である。
【００５５】
なお、ポリカーボネートやポリ乳酸等へコーティングするためのコーティング剤としても好ましく適用できる。
また、プラスチックは、密着性等の観点から、微細発泡プラスチックであることが好ましい。微細発泡プラスチックの気泡の平均気泡径（μｍ）は、０．５〜５０が好ましく、さらに好ましくは１〜３０、特に好ましくは２〜１０である。この範囲であると、塗膜表面の平滑性がさらに良好となる。
【００５６】
なお、平均気泡径は、ＡＳＴＭ−Ｄ３５７６−７７に準拠して、微細発泡プラスチックをレーザーでスライスしてプロジェクターで拡大した後、目視で気泡径を測定し、少なくとも２０個の気泡径の算術平均値を算出することにより得られる。
【００５７】
微細発泡プラスチックとしては、公知のもの｛たとえば、特開平８-２５８０９６号公報、特開平９−０８５７８８号公報、特開平９−３２４０６６号公報、特開平９−２７７２９８号公報、特開平１０−０３６５４７号公報、特開２００１−０３０３３３号公報、特開２００１−１５０４７３号公報、特開２００１−１５０５２０号公報、特開２０１-１５０５２１号公報、特開２００１−３４００７１号公報、特開２００２-１１４０９３号公報、特開２００２−３６３３２９号公報、特開２００３-３６７２２号公報、特開２００３−１６５８６１号公報、特開２００３−１９１２７４号公報、特開２００３−２０６３６９号公報、特開２００３−３１３３５１号公報、特開２００５−１９４８３２号公報、特開２００６−０２４５４０号公報、特開２００６−０９５７２８号公報、特開２００６−２１２９４５号公報、特開２００６−２１６５４０号公報、特開２００６−３１５２６１号公報、特開２００７−０４５９９２号公報、特開２００７−０８３７１７号公報、特開２００７−２１７４４６号公報及び特開２００７−２３１１９２号公報｝等が含まれる。
【００５８】
微細発泡プラスチックは、市場から容易に入手でき、商品シリーズ名として、たとえば、フォームエース｛古河電工株式会社、化学架橋発泡ポリエチレン、「フォームエース」は同社の登録商標である。｝、フネンエース｛古河電工株式会社、無機質高充填プラスチックフォーム、「フネンエース」は同社の登録商標である。｝、エフセル｛古河電工株式会社、無架橋低発泡ポリプロピレンシート、「エフセル」は同社の登録商標である。｝、スリムエース｛古河電工株式会社、電子線架橋発泡ポリエチレン、「スリムエース」は同社の登録商標である。｝、バイオエース｛古河電工株式会社、生分解性プラスチック発泡体、「バイオエース」は同社の登録商標である。｝、ＭＣＰＥＴ｛古河電工株式会社、超微細発泡ポリエチレンテレフタレート、「ＭＣＰＥＴ」は同社の登録商標である。｝
セルマイクＰＥ｛三協化成株式会社、｝、エペランＰＰ｛株式会社カネカ、ビーズ法発泡ポリプロピレン、「エペラン」は同社の登録商標である。｝、エペラン｛株式会社カネカ、ビーズ法発泡ポリエチレン｝、カネパール｛株式会社カネカ、ビーズ発泡法発泡ポリエチレン、「カネパール」は同社の登録商標である。｝、カネパールＰＬＡ｛株式会社カネカ、トウモロコシ等の澱粉から得られるポリ乳酸を原料とするビーズ法発泡樹脂｝、カネファイン｛株式会社カネカ、発泡スチレンペーパー、「カネファイン」は同社の登録商標である。｝、ディナードシート｛株式会社カネカ、発泡スチレンペーパー「ディナードシート」は同社の登録商標である。｝、カネライトフォーム｛株式会社カネカ、押出発泡スチレンボード、「カネライト・フォーム・インサー」は同社の登録商標である。｝、カネライトスーパー｛株式会社カネカ、ノンフロン・ノンハロゲン発泡タイプ｝、サンテックフォーム｛旭化成ケミカルズ株式会社、低密度ポリエチレン（LDPE）を主原料とする無架橋押出高発泡ポリエチレン、「サンテックフォーム」は同社の登録商標である。｝及びセルペット｛積水化成品工業株式会社、ポリエチレンテレフタレート発泡体、「セルペット」は同社の登録商標である。｝等が挙げられる。
【００５９】
本発明の含フッ素コーティング剤のコーティング方法に制限はなく公知のコーティング方法｛スクリーン印刷、エアドクタ塗装、ブレード塗装、ロッド塗装、ナイフ塗装、パッド塗装、スクイズ塗装、含浸塗装、リバースロール塗装、トランスファーロール塗装、グラビア印刷、キスロール塗装、キャスト塗装、スプレー塗装、カーテン塗装及びカレンダ塗装等｝が適用できる。すなわち、公知のコーティング方法により、本発明の含フッ素コーティング剤を被コーティング体の全面又は特定箇所にコーティングして塗膜を形成することができる（コーティング工程）。
【００６０】
そして、被コーティング体に形成した塗膜を１０〜１２０℃（好ましくは１５〜１００℃、さらに好ましくは２０〜９５℃、特に好ましくは２５〜８０℃）で硬化させることにより、コーティング体を得ることができる（硬化工程）。
【００６１】
本発明のコーティング体の表面拡散反射率（％）は、８５〜１２０が好ましく、さらに好ましくは９０〜１１０、特に好ましくは９５〜１０５である。
なお、表面拡散反射率は、硫酸バリウム白色板を１００％として、自記分光光度計｛たとえば、島津製作所株式会社ＵＶ−３１０１ＰＣ｝で測定される波長５５０ｎｍにおける拡散反射率を意味する。
【００６２】
本発明のコーティング体は、帯電防止性能が要求される用途に広く適用でき、たとえば、照明具の反射板、自転車用反射板、反射テープ、看板、交通標識、時計文字盤、電光掲示板、建築物の外壁、乗物の外装、乗物の内装及び家電製品の筐体（きょうたい）等として適用できる。これらのうち、光を反射する機能を主機能としてもつコーテイング体｛たとえば、照明具の反射板、自転車用反射板、反射テープ、看板、交通標識、時計文字盤及び電光掲示板等｝に好適であり、照明具の反射板として最適である。
【００６３】
照明具のうち、特開平５−２０９７５号公報、特開平５−２８６０２５号公報、特開平１１−３２７４７４号公報、特開２０００−１０５０９号公報、特開２０００−５６７１５号公報、特開２００１−１８４９１４号公報、特開２００３−２２７０１号公報、特開２００３−２９６７３号公報、特開２００４−４４１３２号公報、特開２００４−４４１３３号公報、特開２００５−７１７３３号公報、特開２００５−１９０９６５号公報、特開２００６−１９６３５２号公報、特開２００６−２０２７２５号公報、特開２００６−２０２７２９号公報又は特開２００６−３３９１３６号公報に記載された照明具等に好ましく適用できる。
【実施例】
【００６４】
以下、特記しない限り、部は重量部を、％は重量％を意味する。
＜実施例１＞
フッ素樹脂（Ａ１）｛ルミフロンＬＦ２００、旭硝子株式会社、水酸基価２８〜３４ｍｇＫＯＨ／ｇ、６０％キシレン溶液｝１２５部、ポリエーテルポリオール及び無機帯電防止剤の混合物（ＢＤ１）｛ＰＥＬ−２５、日本カーリット株式会社、ポリオキシエチレンポリオキシプロピレングリコール（数平均分子量約１３００）８５％／過塩素酸リチウム１０％／トリフルオロメタンスルホン酸リチウム５％｝８．８部及び架橋剤（Ｃ１）｛コロネートＨＸ、日本ポリウレタン工業株式会社、ヘキサメチレンジイソシアネートのイソシヌアレート変性ポリイソシアネート、イソシアネート含量２１．３％、２５℃粘度２５００ｍＰａ・ｓ、遊離ヘキサメチレンジイソシアネート含有量０．５％｝１６．２部を２５〜３０℃で均一混合し混合物を得た後、この混合物とトリエチルアミン０．２部とを均一混合して、本発明の含フッ素コーティング剤（１）を得た。
【００６５】
＜実施例２＞
「フッ素樹脂（Ａ１）１２５部」を「フッ素樹脂（Ａ１）１０９部」に変更したこと、「混合物（ＢＤ１）８．８部」を「混合物（ＢＤ１）１４部」に変更したこと、「架橋剤（Ｃ１）１６．２部」を「架橋剤（Ｃ１）２０．６部」に変更したこと、及び「トリエチルアミン０．５部」を「トリエチルアミン０．９部」に変更したこと以外、実施例１と同様にして、本発明の含フッ素コーティング剤（２）を得た。
【００６６】
＜実施例３＞
「フッ素樹脂（Ａ１）１２５部」を「フッ素樹脂（Ａ１）１０９部」に変更したこと、「混合物（ＢＤ１）８．８部」を「混合物（ＢＤ１）９．６部」に変更したこと、及び「架橋剤（Ｃ１）１６．２部」を「架橋剤（Ｃ１）２５部」に変更したこと以外、実施例１と同様にして、本発明の含フッ素コーティング剤（３）を得た。
【００６７】
＜実施例４＞
「フッ素樹脂（Ａ１）１２５部」を「フッ素樹脂（Ａ２）｛ルミフロンＬＦ１００、旭硝子株式会社、水酸基価２６ｍｇ／ＫＯＨ、５０％キシレン溶液｝１５０部」に変更したこと、「混合物（ＢＤ１）８．８部」を「ポリエーテルポリオール（Ｄ１）｛ニューポールＰＥ−６２、三洋化成工業株式会社、ポリオキシエチレンポリオキシプロピレングリコール｝７．５部」及び「無機帯電防止剤（Ｂ１）｛トリフルオロメタンスルホン酸リチウム、森田化学工業株式会社｝１．５部」の混合物（ＢＤ２）に変更したこと、及び「架橋剤（Ｃ１）１６．２部」を「架橋剤（Ｃ１）１６部」に変更したこと以外、実施例１と同様にして、本発明の含フッ素コーティング剤（４）を得た。
【００６８】
＜実施例５＞
「フッ素樹脂（Ａ１）１２５部」を「フッ素樹脂（Ａ１）１１５部」に変更したこと、「混合物（ＢＤ１）８．８部」を「ポリエーテルポリオール（Ｄ１）１２部」及び「無機帯電防止剤（Ｂ１）２．１部」の混合物（ＢＤ３）に変更したこと、及び「架橋剤（Ｃ１）１６．２部」を「架橋剤（Ｃ１）１６．９部」に変更したこと以外、実施例１と同様にして、本発明の含フッ素コーティング剤（５）を得た。
【００６９】
＜実施例６＞
「フッ素樹脂（Ａ１）１２５部」を「フッ素樹脂（Ａ１）１２０部」に変更したこと、「混合物（ＢＤ１）８．８部」を「ポリエーテルポリオール（Ｄ１）８部」及び「無機帯電防止剤（Ｂ２）｛ビス（トリフルオロメタンスルホニル）イミド酸リチウム、東京化成工業株式会社｝１．３部」の混合物（ＢＤ４）に変更したこと、及び「架橋剤（Ｃ１）１６．２部」を「架橋剤（Ｃ１）１８．７部」に変更したこと以外、実施例１と同様にして、本発明の含フッ素コーティング剤（６）を得た。
【００７０】
＜実施例７＞
「混合物（ＢＤ１）８．８部」を「無機帯電防止剤（Ｂ３）｛ＣＩＬ−３１２、日本カーリット株式会社、Ｎ−ブチル−３−メチルピリジニウム・ビストリフルオロメタンスルホニルイミド｝１．３部」に変更したこと、及び「トリエチルアミン０．２部」を使用しなかったこと以外、実施例１と同様にして、本発明の含フッ素コーティング剤（７）を得た。
【００７１】
＜実施例８＞
「混合物（ＢＤ１）８．８部」を「無機帯電防止剤（Ｂ３）２．４部」に変更したこと、及び「トリエチルアミン０．２部」を使用しなかったこと以外、実施例１と同様にして、本発明の含フッ素コーティング剤（８）を得た。
【００７２】
＜比較例１＞
メタノール５１２部、グリセリンモノメタクリレート１２０部、アクリルアミド１２０部、ｎ−ドデシルメルカプタン（連鎖移動剤）１６．２部及び２，２’−アゾビスイソブチロニトリル（ＡＩＢＮ、重合開始剤）２．４部を均一混合し、窒素雰囲気下で撹拌しながら、６０℃で１８時間重合させた後、メタノールを留去して、有機帯電防止剤（ＨＢ１）を得た。有機帯電防止剤（ＨＢ１）の重量平均分子量は約３０００であった。
【００７３】
フッ素樹脂（Ａ１）からキシレンを減圧粒去して得たフッ素樹脂１００部、有機帯電防止剤（ＨＢ１）１０部及び架橋剤（Ｃ１）７０部を均一混合した後、約１００℃で溶融混練し、冷却・微粉砕し、１０６μｍのふるい（ＪＩＳ  Ｚ８８０１−１：２００６）を通過した微粉を集めて、比較用の含フッ素コーティング剤（Ｈ１）を得た。
【００７４】
＜比較例２＞
「混合物（ＢＤ１）８．８部」を「有機帯電防止剤（ＨＢ１）８．８部」に変更したこと以外、実施例１と同様にして、比較用の含フッ素コーティング剤（Ｈ２）を得た。
【００７５】
＜比較例３＞
「混合物（ＢＤ１）８．８部」を「有機帯電防止剤（ＨＢ１）１２部」に変更したこと以外、実施例１と同様にして、比較用の含フッ素コーティング剤（Ｈ３）を得た。
【００７６】
＜比較例４＞
「混合物（ＢＤ１）８．８部」を使用しなかったこと以外、実施例１と同様にして、比較用の含フッ素コーティング剤（Ｈ４）を得た。
実施例及び比較例で得た含フッ素コーティング剤（１）〜（６）及び（Ｈ１）〜（Ｈ４）について、次のようにコーティング・硬化させた後、帯電防止性性能（初期性能、持続性能）を評価し、結果を表１に示した。
【００７７】
測定試料（含フッ素コーティング剤）をポリエチレンテレフタレート微細発泡フィルム（ＭＣＰＥＴ、古河電工株式会社、厚さ３０μｍ、１００ｍｍ×１００ｍｍ）に硬化後の厚みが５μｍとなるようにスクリーン印刷した後、８０℃で３０分間加熱して、塗装板を得た。
【００７８】
なお、比較例１で得た含フッ素コーティング剤は、厚さ０．８ｍｍのリン酸亜鉛処理を施した鉄板上に、静電粉体塗装ガンを用いて、電圧７０ｋＶ、粉体吐出量１００ｇ／分、２０℃、６０％ＲＨの条件で静電塗装した後、１９０℃で２０分間焼付けて、厚み３０μｍの塗装板を得た。
【００７９】
＜帯電防止性性能＞
＜１＞初期性能
塗装板を得た後、塗装板を直ちに２３℃、４０％ＲＨの恒温恒湿室内に静置して、２４時間後に、ＪＩＳ  Ｋ６９１１−１９９５に準拠して、２重リングプローブ法により表面抵抗率を測定した｛２３℃、４０％ＲＨ、１００Ｖ、３０秒値、ハイレスタＵＰ  ＭＣＰ−ＨＴ４５０型（株式会社ダイアインスツルメンツ、「ハイレスタ」は三菱化学株式会社の登録商標である。）｝。
【００８０】
＜２＞持続性能
塗装板をイオン交換水（４０〜５０℃）に１週間浸漬させた後、塗装板を２３℃、４０％ＲＨの恒温恒湿室内に静置して、上記と同様にして、表面抵抗率を測定した。
【００８１】
【表１】
2009155487.tif 000002
本発明の含フッ素コーティング剤を用いた塗装板の表面抵抗率は、比較用の含フッ素コーティング剤を用いた場合に比較して、著しく低く（初期性能）、持続性能にも著しく優れていた。